(57)【要約】【課題】  光ディスク等に使用した場合に、ディスクに反りを生じさせない積層シートなどを提供する。【解決手段】  ハードコート層、フィルム層、及び粘着層が順次積層された構成を備えた積層シートとし、該積層シート全体の厚みを７０〜２００μｍ以下として、かつフィルム層に対する粘着材層の厚み比を１０〜５０％、及びフィルム層に対するハードコート層の厚み比を１〜５％とする。【選択図】なし【特許請求の範囲】
【請求項１】
ハードコート層、フィルム層、及び粘着材層が順次積層された構成を備える積層シートであって、各層が活性エネルギー線硬化性樹脂組成物からなり、
積層シートの総厚みが７０〜２００μｍ以下であって、フィルム層に対する粘着材層の厚み比が１０〜５０％であり、かつフィルム層に対するハードコート層の厚み比が１〜５％であることを特徴とする積層シート。
【請求項２】
２５℃における貯蔵弾性率が１０００ＭＰａ以上であり、かつ８０℃における貯蔵弾性率が１００ＭＰa以下であることを特徴とする請求項１記載の積層シート。
【請求項３】
フィルム層が、以下の（１）〜（６）に示す化合物を含有する組成物からなることを特徴とする請求項１又は２記載の積層シート。
（１）下記式１で表わされるウレタン（メタ）アクリレートオリゴマー２０〜６０質量部
【化１】
2009173888.tif 000013
（但し、式中ｍは１〜４の整数を表わし、ｎは１〜１０の整数を表わす。）
（２）アルキレンオキサイド基及び少なくとも２つの（メタ）アクリロイル基を有するモノマー１０〜６０質量部
（３）分子内に１つの（メタ）アクリロイル基及び芳香族環構造を有するモノマー１０〜５０質量部
（４）分子内に１つの（メタ）アクリロイル基及び脂環構造を有するモノマー０〜２０質量部
（５）エポキシ（メタ）アクリレート０〜２０質量部
（６）光重合開始剤０．１〜１０質量部
【請求項４】
ハードコート層が、以下の（１）〜（５）に示す化合物を含有する組成物からなることを特徴とする請求項１〜３のいずれか記載の積層シート。
（１）側鎖に少なくとも１つの（メタ）アクリロイルオキシ基及び下記式２で表わされる構造を含む重合体５〜１０質量部
【化２】
2009173888.tif 000014
（但し、ｎは５〜１００の整数を表す。）
（２）分子内に少なくとも１つの（メタ）アクリロイルオキシ基と、フルオロアルキレンオキサイド基とを有する重合体５〜１０質量部
（３）分子内に少なくとも３つの（メタ）アクリロイル基を含有するモノマー３０〜６０質量部
（４）分子内に１つの（メタ）アクリロイル基及び環構造を有するモノマー０〜２０質量部
（５）光重合開始剤０．１〜１０質量部
【請求項５】
粘着材層が、以下の（１）〜（３）に示す化合物を含有する組成物からなることを特徴とする請求項１〜４のいずれか記載の積層シート。
（１）下記式３の骨格を有し、１分子当たりの平均官能基数が１〜２であり、かつ分子量が１００００以上のウレタン（メタ）アクリレート５０〜９０質量部
【化３】
2009173888.tif 000015
（但し、式中、Ｒ１は炭素数４以上のアルキル基、Ｒ２は脂肪族イソシアネート化合物残基、Ｒ３は分子量３００以上のポリオール残基、Ｒ４は水素又は炭素数４以上のアルキルアクリレート基を表わす。）
（２）分子内に１つの（メタ）アクリロイル基及び炭素数４以上の脂肪族構造を有する化合物１０〜５０質量部
（３）光重合開始剤１〜１０質量部
【請求項６】
光重合開始剤が、分子量３００以上のαヒドロキシアセトフェノン誘導体又はベンゾフェノン誘導体であることを特徴とする請求項３〜５のいずれか記載の積層シート。
【請求項７】
請求項１〜６のいずれか記載の積層シートからなる光ディスク用保護フィルム。
【請求項８】
請求項１〜６のいずれか記載の積層シートを少なくとも１層積層してなる光記録媒体。
【発明の詳細な説明】
【技術分野】
【０００１】
本発明は、透明で光学的に歪みが少なく、靱性、耐熱性、耐擦傷性を有し、２次加工に優れた、窓・ディスプレイ・光記録媒体等の一部の層を形成する際に好適に使用可能な積層シート、及び該シートを用いて形成された光記録媒体に関する。
【背景技術】
【０００２】
近年ディスプレイ等光学製品、電子機器、情報記録部材等において光学的に歪みの小さいプラスチックフィルムが多く用いられ、かつ応用されている。このようなフィルムへの要求性能として光学的に歪みの少ない性質だけでなく、耐湿熱変形性、被着体への接着力、及び非汚染性などが挙げられる。特に高精密部品や光ディスクなどの先端技術の分野においては高温高湿等、厳しい環境条件下における信頼性が求められる場合が殆どであるが、これらの用途に用いられるフィルムは、流延法やコーティング法等にて形成されたものが殆どであり、材料も該加工法に適したものに限定される。そのため、上記フィルムは、耐湿熱変形性、加工性、コストなどが折り合わず、用途や使用条件等において、著しい制約を受けているのが実情であった。
【０００３】
例えば、特許文献１では、活性エネルギー線硬化性樹脂組成物の加工方法としてコーティング法、特にスピンコーター法の優位性が示されている。
【０００４】
また、特許文献２には、ＵＶ硬化性のアクリル樹脂を用いた感圧接着剤付きのシートが示されている。
【０００５】
さらに、特許文献３には、プリンターにより出力される写真等の画像紙や、ディスプレイ等の表面に優れた耐擦傷性、耐水性や耐薬品性を付与でき、また歪が少なく、画像の鮮明性を向上させることができ、さらに厚みを薄くすることができる、ウレタンアクリレートを硬化させたハードコート付粘着シートが記載されている。
【０００６】
【特許文献１】特開２００３−２３１７２５号公報
【特許文献２】特開２００６−３３０７１４号公報
【特許文献３】国際公開公報第２００４／０８３３３０号パンフレット
【発明の開示】
【発明が解決しようとする課題】
【０００７】
特許文献１記載の発明では、厚さ５０〜１００μｍ程度のフィルムを得る場合、これらの方法では、厚さ精度が十分でないばかりでなく、使用される活性エネルギー線硬化性樹脂組成物の飛散等によるロスも大きく、実用的とは言い難い。
【０００８】
また特許文献２記載の感圧接着剤付きのシートは、実施形態において表面の硬度や耐汚染性を考慮した設計になっておらず、実用的とは言い難い。
【０００９】
さらに特許文献３記載のハードコート付粘着シートは、該シートの総厚みが５０μｍ以下と薄く、自立性に欠ける為両面にプロテクトフィルムを設ける必要があり、生産性が良いとは言えず実用的とは言い難いものであった。
【００１０】
本発明は、透明で光学的な歪みが小さく、製膜性が良好であり、２次加工性に優れ、シートとしての自立性及び柔軟性を両立でき、例えば、光ディスク等に使用した場合には、ディスクに反りを生じさせない積層シートや、該積層シートを用いて形成された光ディスク、特に次世代型ディスクの高密度記録媒体、例えばブルーレイディスク、ＵＤＯ等の光記録媒体を提供することを課題とする。
【課題を解決するための手段】
【００１１】
本発明者は、これらの課題を解決するために鋭意検討した結果、活性エネルギー線硬化性樹脂組成物の硬化物からなる積層シートを光ディスク等に貼り合わせて保護シートとして使用すると、積層シートを構成する活性エネルギー線硬化性樹脂組成物の硬化物が高温時に緩和されて収縮する応力として働くため、積層シートの湿熱寸法変化が大きく、使用温度範囲において、光ディスクに貼り合わせた際に、光ディスクに生じる反りが顕著であることを明らかにした。そこで、本発明者は、さらに鋭意検討を重ね、ハードコート層、フィルム層、及び粘着層が順次積層された構成を備えた積層シートとして、該積層シート全体の厚みを７０〜２００μｍ以下とし、かつフィルム層に対する粘着材層の厚み比を１０〜５０％、及びフィルム層に対するハードコート層の厚み比を１〜５％とすることで、光ディスクに生じる反りの発生を顕著に抑制でき、さらに、製膜性が良好であり、２次加工性に優れ、シートとしての自立性及び柔軟性を両立できることを見出し、本発明を完成するに至った。
【００１２】
また、積層シートが、２５℃における貯蔵弾性率が１０００ＭＰａ以上であり、かつ８０℃における貯蔵弾性率が１００ＭＰa以下の性質を有すると、応力の低減に効果を発揮でき、フィルム状に加工させても、脆く壊れやすい、腰がなく取り回し辛い等の問題が生ずることがないことも見出した。
【００１３】
すなわち、本発明は、［１］ハードコート層、フィルム層、及び粘着材層が順次積層された構成を備える積層シートであって、各層が活性エネルギー線硬化性樹脂組成物からなり、積層シートの総厚みが７０〜２００μｍ以下であって、フィルム層に対する粘着材層の厚み比が１０〜５０％であり、かつフィルム層に対するハードコート層の厚み比が１〜５％であることを特徴とする積層シートや、［２］２５℃における貯蔵弾性率が１０００ＭＰａ以上であり、かつ８０℃における貯蔵弾性率が１００ＭＰa以下であることを特徴とする前記［１］記載の積層シートに関する。
【００１４】
また、本発明は、［３］フィルム層が、以下の（１）〜（６）に示す化合物を含有する組成物からなることを特徴とする前記［１］又は［２］記載の積層シートや、
【００１５】
（１）下記式１で表わされるウレタン（メタ）アクリレートオリゴマー２０〜６０質量部
【化１】
2009173888.tif 000002
（但し、式中ｍは１〜４の整数を表わし、ｎは１〜１０の整数を表わす。）
（２）アルキレンオキサイド基及び少なくとも２つの（メタ）アクリロイル基を有するモノマー１０〜６０質量部
（３）分子内に１つの（メタ）アクリロイル基及び芳香族環構造を有するモノマー１０〜５０質量部
（４）分子内に１つの（メタ）アクリロイル基及び脂環構造を有するモノマー０〜２０質量部
（５）エポキシ（メタ）アクリレート０〜２０質量部
（６）光重合開始剤０．１〜１０質量部
【００１６】
［４］ハードコート層が、以下の（１）〜（５）に示す化合物を含有する組成物からなることを特徴とする前記［１］〜［３］のいずれか記載の積層シートや、
【００１７】
（１）側鎖に少なくとも１つの（メタ）アクリロイルオキシ基及び下記式２で表わされる構造を含む重合体５〜１０質量部
【化２】
2009173888.tif 000003
（但し、ｎは５〜１００の整数を表す。）
（２）分子内に少なくとも１つの（メタ）アクリロイルオキシ基と、フルオロアルキレンオキサイド基とを有する重合体５〜１０質量部
（３）分子内に少なくとも３つの（メタ）アクリロイル基を含有するモノマー３０〜６０質量部
（４）分子内に１つの（メタ）アクリロイル基及び環構造を有するモノマー０〜２０質量部
（５）光重合開始剤０．１〜１０質量部
【００１８】
［５］粘着材層が、以下の（１）〜（３）に示す化合物を含有する組成物からなることを特徴とする前記［１］〜［４］のいずれか記載の積層シートや、
（１）下記式３の骨格を有し、１分子当たりの平均官能基数が１〜２であり、かつ分子量が１００００以上のウレタン（メタ）アクリレート５０〜９０質量部
【化３】
2009173888.tif 000004
（但し、式中、Ｒ１は炭素数４以上のアルキル基、Ｒ２は脂肪族イソシアネート化合物残基、Ｒ３は分子量３００以上のポリオール残基、Ｒ４は水素又は炭素数４以上のアルキルアクリレート基を表わす。）
（２）分子内に１つの（メタ）アクリロイル基及び炭素数４以上の脂肪族構造を有する化合物１０〜５０質量部
（３）光重合開始剤１〜１０質量部
【００１９】
［６］光重合開始剤が、分子量３００以上のαヒドロキシアセトフェノン誘導体、又はベンゾフェノン誘導体であることを特徴とする前記［３］〜［５］のいずれか記載の積層シートに関する。
【００２０】
さらに、本発明は、［７］前記［１］〜［６］のいずれか記載の積層シートからなる光ディスク用保護フィルムや、［８］前記［１］〜［６］のいずれか記載の積層シートを少なくとも１層積層してなる光記録媒体に関する。
【発明の効果】
【００２１】
本発明によると、透明で光学的な歪みが小さく、製膜性が良好であり、２次加工性に優れ、光ディスク等と貼り合わせて使用しても反りの問題が生じることのない積層シートを提供することができ、これらの性質を備えた積層シートを少なくとも１層積層して得られる光記録媒体は、上記の優れた光学的・機械的物性に加えて、積層の簡便性、厚さ精度、コストに優れ、その付加価値は工業的、商業的に極めて高いものである。特に、次世代型ディスクの高密度記録媒体、例えば、ブルーレイディスク、ＵＤＯ等の光ディスクの少なくとも１つの層を形成するのに好適なものである。
【発明を実施するための最良の形態】
【００２２】
本発明の積層シートとしては、ハードコート層、フィルム層、及び粘着材層が順次積層されてなる構成を備え、各層が活性エネルギー線硬化性樹脂組成物からなり、総厚みが７０〜２００μｍ以下であって、フィルム層に対する粘着材層の厚み比が１０〜５０％であり、かつフィルム層に対するハードコート層の厚み比が１〜５％であれば、特に制限されるものではなく、積層シートの総厚みを７０μｍ〜２００μｍ以下とすることにより、優れた自立性及び柔軟性を両立することができ、フィルム層に対する粘着材層の厚み比を１０〜５０％とすることにより、積層シートの硬度が確保できると共に、被着体と積層シートとの湿熱寸法変化差を緩和することができ、フィルム層に対するハードコート層の厚み比を１〜５％とすることにより、表面硬度を付与すると共に、湿熱寸法変化差を緩和することができる。このように、積層シートの総厚みや、積層シートを構成する各層の厚みを調整することで、各層固有の物性を損なうことなく、積層シートの湿熱寸法変化差を緩和することができる。
【００２３】
積層シートの総厚みは、７０〜２００μｍ以下であることを必要とするが、中でも７５〜１００μｍ以下とすることが好ましい。また、フィルム層に対する粘着材層の厚み比は１０〜５０％であることを必要とするが、中でも１５〜３０％であることが好ましく、２０〜２５％とすることがより好ましい。さらに、フィルム層に対するハードコート層の厚み比は１〜５％であることを必要とするが、中でも１〜３％とすることがより好ましい。
【００２４】
上記フィルム層は、（メタ）アクリレート系モノマー、オリゴマー、ポリマー又はそれらの混合物を含む活性エネルギー線硬化性樹脂組成物からなり、紫外線、電子線等の活性エネルギー線により硬化して形成されるものである。活性エネルギー線硬化性樹脂組成物としては、特に制限されるものではなく、例えば、活性エネルギー線で硬化する、ウレタン（メタ）アクリレート系、エポキシ（メタ）アクリレート系、ポリエステル（メタ）アクリレート系、ポリブタジエン（メタ）アクリレート系、ポリオールポリ（メタ）アクリレート系などのモノマー型やオリゴマー型活性エネルギー線硬化性樹脂を主成分とし、その他光重合性モノマーや、光重合開始剤を含有する組成物が挙げられる。具体的には、アクリル酸メチル、アクリル酸エチル、アクリル酸プロピル、アクリル酸ブチル、アクリル酸ヘキシル、アクリル酸−２−エチルヘキシル、ヒドロキシエチルアクリレート、２−（Ｎ，Ｎ−ジメチルアミノ）エチルアクリレート、２−（Ｎ，Ｎ−ジエチルアミノ）エチルアクリレート、メタクリル酸、メタクリル酸メチル、メタクリル酸エチル、メタクリル酸プロピル、メタクリル酸ブチル、メタクリル酸ヘキシル、ヒドロキシエチルメタクリレート、２−（Ｎ，Ｎ−ジメチルアミノ）エチルメタクリレート、２−（Ｎ，Ｎ−ジエチルアミノ）エチルメタクリレート等の単官能基型モノマー、ペンタエリスリトールテトラアクリレート、トリメチロールプロパントリアクリレート、ペンタエリスリトールテトラメタクリレート、トリメチロールプロパントリメタクリレート等の多官能型モノマー、アジピン酸／１，６ヘキサンジオール型オリゴマージアクリレート、無水フタル酸／プロピレンオキシド型オリゴマージアクリレート、トリメリット酸ジエチレングリコール型オリゴマートリアクリレート、アジピン酸／１，６ヘキサンジオール型オリゴマージメタクリレート、無水フタル酸／プロピレンオキシド型オリゴマージメタクリレート、トリメリット酸ジエチレングリコール型オリゴマートリメタクリレート等の多官能ポリエステルアクリレート系オリゴマー、ビスフェノールＡ／エピクロルヒドリン型オリゴマーアクリレート、フェノールノボラック／エピクロルヒドリン型オリゴマーアクリレート、環状脂肪族エポキシドとアクリル酸の付加型、ビスフェノールＡ／エピクロルヒドリン型オリゴマーメタクリレート、フェノールノボラック／エピクロルヒドリン型オリゴマーメタクリレート、環状脂肪族エポキシドとメタクリル酸の付加型等の多官能エポキシアクリレート、トリレンジイソシアナート、ヘキサメチレンジイソシアナート、メチレンジフェニルジイソシアナート、キシリレンジイソシアナート、イソフォロンジイソシアナート等のジイソシアナートと多官能アルコールの反応したウレタンオリゴマーより誘導されるウレタン（メタ）アクリレート等のアクリル酸誘導体が挙げられる。これらは単独で用いてもよく、２種類以上を組み合わせて用いることができる。
【００２５】
上記（メタ）アクリレート系モノマー、オリゴマー、ポリマー又はそれらの混合物を含む活性エネルギー線硬化性樹脂組成物の中でも、ウレタン（メタ）アクリレートを主剤とし、（メタ）アクリレートモノマー等の反応性希釈剤などを含有することで、積層シートとした際に、２５℃における貯蔵弾性率が１０００ＭＰａ以上であり、かつ８０℃における貯蔵弾性率を１００ＭＰａ以下に調整することが好ましい。貯蔵弾性率がこの範囲内とすることが重要であり、この範囲内とするには活性エネルギー線硬化性樹脂組成物の配合を調整すれば良いが、中でも、特に（１）ウレタン（メタ）アクリレート２０〜６０質量部、（２）アルキレンオキサイド基及び少なくとも２つの（メタ）アクリロイル基を有するモノマー１０〜６０質量部、（３）分子内に１つの（メタ）アクリロイル基及び芳香族環構造を有するモノマー１０〜５０質量部、（４）分子内に１つの（メタ）アクリロイル基及び脂環構造を有するモノマー０〜２０質量部、（５）エポキシアクリレートオリゴマー０〜２０質量部、（６）光重合開始剤０．１〜１０質量部を含有してなる組成物を用いるのが好ましい。なお、本発明において、貯蔵弾性率とは、ＪＩＳ  Ｋ７２４４−４に準拠して測定される２５℃と８０℃における積層シートの弾性率の値である。
【００２６】
フィルム層に用いられる上記（１）ウレタン（メタ）アクリレートは、フィルムの靱性及び硬化性を付与させるのに適しており、２０〜６０％含有することが好ましい。この範囲に調整することによって、フィルムの硬度、靱性に優れ、かつ粘度が高くなりすぎないため、フィルムへの賦形性に優れる。ウレタン（メタ）アクリレートとしては、例えば、脂肪族ポリオール又は脂肪族ポリオールグリシジルエーテルと、脂環式ジイソシアネートとをウレタン縮合させた化合物に水酸基含有（メタ）アクリレートを付加させることにより合成できるウレタン（メタ）アクリレートを挙げることができる。
【００２７】
脂肪族ポリオールとしては、例えば、エチレングリコール、プロピレングリコール、テトラメチレングリコール、ヘキサンジオール等のアルキルポリオールが挙げられ、脂肪族ポリオールグリシジルエーテルとしては、ポリエチレングリコール、ポリプロピレングリコール、ポリテトラメチレングリコールなどのポリエーテルポリオール等のグリコール系化合物が挙げられる。これらは、一種単独で、又は二種以上を併用して用いることができる。それらの中でも、テトラメチレングリコール骨格が好ましい。
【００２８】
水酸基含有（メタ）アクリレートとしては、例えば、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、シクロヘキサンジメタノールモノ（メタ）アクリレート、２−ヒドロキシエチル（メタ）アクリレートとカプロラクトンの付加物、４−ヒドロキシブチル（メタ）アクリレートとカプロラクトンの付加物、トリメチロールプロパンジアクリレート、ペンタエリスリトールトリアクリレート、ジペンタエリスリトールペンタアクリレート等が挙げられる。これらは、一種単独で、又は二種以上を併用して用いることができる。それらの中でも、２−ヒドロキシエチル（メタ）アクリレート、２−ヒドロキシプロピル（メタ）アクリレート、４−ヒドロキシブチル（メタ）アクリレートが好ましい。
【００２９】
ジイソシアネートとしては、例えば、トリレンジイソシアネート、４，４−ジフェニルメタンジイソシアネート等の芳香族系のジイソシアネートの他、ヘキサメチレンジイソシアネート、イソホロンジイソシアネート、ビス（４−イソシアナトシクロヘキシル）メタン、１，２−水添キシリレンジイソシアネート、１，４−水添キシリレンジイソシアネート、水添テトラメチルキシリレンジイソシアネート、ノルボルナンジイソシアネート等の脂肪族系のジイソシアネートが挙げられる。これらは、一種単独で、又は二種以上を併用して用いることができる。これらの中でも、脂環式ジイソシアネート化合物が好ましく、中でもイソホロンジイソシアネートが、光線透過率、耐熱変形性、耐熱分解性の面で優れているためより好ましい。
【００３０】
上記のようにして得られるウレタン（メタ）アクリレートの中でも、イソホロンジイソシアネートとポリテトラエチレングリコールをウレタン縮合させた末端を（メタ）アクリル化した下記式１で示されるウレタン（メタ）アクリレートがより好ましく、中でも、重量平均分子量が６００〜１００００、さらに好ましくは１０００〜４０００で、分子内にウレタン結合が４〜２０程度存在している構造の末端に４−ヒドロキシブチルアクリレートを反応させて得たウレタン（メタ）アクリレートが最も好ましい。
【化４】
2009173888.tif 000005
（但し、式中ｍは１〜４の整数を表わし、ｎは１〜１０の整数を表わす。）
【００３１】
上記（２）アルキレンオキサイド基及び少なくとも２つの（メタ）アクリロイル基を有するモノマーとしては、ダイコート等の一般的な製膜方法で組成物を製膜する際、高い厚み精度で塗膜が得られやすく、かつ表面の平滑性を付与できるものであって、例えば、２官能以上の（メタ）アクリレート官能基により塗膜に架橋構造を持たせ、かつ主鎖が適度に剛直な骨格であることが好ましく、下記式１−１で表される化合物が挙げられる。
【化５】
2009173888.tif 000006
（但し、Ｒは水素又はメチル基を表し、ｎ、ｍは１〜４の整数を表す。）
【００３２】
上記（２）アルキレンオキサイド基及び少なくとも２つの（メタ）アクリロイル基を有するモノマーとしては、具体的に、エチレングリコール変性ビスフェノールＡジアクリレート、エチレングリコール変性ビスフェノールＦジアクリレート、（ポリ）エチレングリコールジアクリレート、（ポリ）プロピレングリコール変性ビスフェノールＡジアクリレート、（ポリ）プロピレングリコール変性ビスフェノールＦジアクリレート、（ポリ）エチレンプロピレングリコール変性ビスフェノールＡジアクリレート、（ポリ）エチレンプロピレングリコール変性ビスフェノールＦジアクリレート、（ポリ）プロピレングリコールジアクリレート、グリセリングリシジルエーテルジアクリレート、トリプロピレングリコールグリシジルエーテルジアクリレート、ブタンジオールジアクリレート、ヘキサジオールジアクリレート、ＥＯ変性ネオペンチルグリコールジアクリレート、ＰＯ変性ネオペンチルグリコールジアクリレート、ＥＯ変性トリメチロールプロパントリアクリレート、ＰＯ変性トリメチロールプロパントリアクリレート、ＥＯ変性トリメチロールプロパントリアクリレート、ＰＯ変性トリメチロールプロパントリアクリレート、ＥＯ変性ペンタエリスリトールトリアクリレート、ＥＯ変性ペンタエリスリトールテトラアクリレート、ＰＯ変性ペンタエリスリトールテトラアクリレート、ＥＯ変性ジペンタエリスリトールペンタ及びヘキサアクリレート、ＰＯ変性ジペンタエリスリトールペンタ及びヘキサアクリレート、等を挙げることができる。中でも、低粘度で硬化前の表面張力が比較的高く、硬化後の塗膜に適度な硬度を持たせることが出来ることから、ＥＯ変性ビスフェノールＡジアクリレートが好ましい。
【００３３】
上記（３）分子内に１つの（メタ）アクリロイル基及び芳香族環構造を有するモノマーとしては、比較的低分子量で粘度が低く単独の重合物の伸びが大きいもので、結果、組成物の粘度を下げ靭性を改良しやすい構造であることが好ましく、具体的には、フェノキシエチル（メタ）アクリレート、フェノキシポリエチレングリコール（メタ）アクリレート、ノニルフェノキシエチレングリコール（メタ）アクリレート、ノニルフェノキシポリエチレングリコール（メタ）アクリレート、ノニルフェノキシプロピレングリコール（メタ）アクリレート、ノニルフェノキシエチレングリコール（メタ）アクリレート、ノニルフェノキシポリエチレングリコール（メタ）アクリレート、ノニルフェノキシポリプロピレングリコール（メタ）アクリレート、パラクミルフェノキシエチレングリコール（メタ）アクリレート、パラクミルフェノキシポリエチレングリコール（メタ）アクリレート、パラクミルフェノキシプロピレングリコール（メタ）アクリレート、パラクミルフェノキシポリプロピレングリコール（メタ）アクリレート、２−ヒドロキシ−３−フェノキシ−プロピル（メタ）アクリレート（＝エピクロロヒドリン変性フェノキシ（メタ）アクリレート）を挙げることができる。
【００３４】
上記（４）分子内に１つの（メタ）アクリロイル基及び脂環構造を有するモノマーとしては、１官能の（メタ）アクリロイル基をもつ脂環（メタ）アクリレートオリゴマーで、脂環構造は硬化物組成に硬度を付与させる構造がよく、具体的には、ノルボルニル環、アダマンチル環、ジシクロペンタン環、トリシクロデカン環、テトラシクロドデカン環、ボルネン環、デカヒドロナフタレン環、ポリヒドロアントラセン環、トリシクレン、コレステリック環などのステロイド骨格、胆汁酸、ジギタロイド環、ショウノウ環、イソショウノウ環、セスキテルペン環、サントン環、ジテルペン環、トリテルペン環、ステロイドサポニン環などが挙げられ、中でも、得られる活性エネルギー線硬化組成物の表面硬度に優れることから、トリシクロデカン骨格をもつ（メタ）アクリレートが好ましい。これら脂環（メタ）アクリレート成分は、所望により１種もしくは２種以上を混合して使用することができる。なお、前記（４）分子内に１つの（メタ）アクリロイル基及び脂環構造を有するモノマーは、必要に応じて配合するものであり、配合すれば、組成物のフィルム化加工性、耐熱変形性、耐熱分解牲、コスト向上の効果を得ることができる。
【００３５】
上記（５）エポキシ（メタ）アクリレートとしては、二つ以上の（メタ）アクリロイル基を有するエポキシ（メタ）アクリレートオリゴマーで分子量や極性が高いもので、アクリロイル基の反応で容易に物性が向上しやすい構造が良く、例えば、１，４ブタンジオールジグリシジルエーテル、ネオペンチルグリコールジグリシジルエ−テル、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、１，６ヘキサンジオールジグリシジルエーテル、グリセリンジグリシジルエーテル、トリメチロールプロパントリグリシジルエーテル、水添ビスフェノールＡジグリシジルエーテル、２，２−ジブロモネオペンチルグリコールジグリシジルエーテル、トリメチロールエタントリグリシジルエーテル、脂肪族ポリオールポリグリシジルエーテル、ポリグリコールジエポキサイド、ヒマシ油ポリグリシジルエーテル、シクロヘキサンジメタノールジグリシジルエーテル、レゾルシノールジグリシジルエーテル、ビスフェノールＡジグリシジルエーテル、ビスフェノールＦジグリシジルエーテル、ビスフェノールＳジグリシジルエーテル、ビスフェノールＡエチレンオキサイド付加ジグリシジルエーテル、ビスフェノールＡプロピレンオキサイド付加ジグリシジルエーテル、フタル酸及びジヒドロフタル酸等の二塩基酸とエピハロヒドリンとの反応によって得られるジグリシジルエステル化合物；アミノフェノール及びビス（４−アミノフェニル）メタン等の芳香族アミンとエピハロヒドリンとの反応によって得られるエポキシ化合物；１，１，１，３，３，３−ヘキサフルオロ−２，２−［４−（２，３−エポキシプロポキシ）フェニル］プロパン、フェノールノボラック型エポキシ樹脂及びクレゾールノボラック型エポキシ樹脂等の多官能エポキシ化合物の（メタ）アクリル酸付加体が挙げられる。
【００３６】
さらに、ビスフェノールＡ型エポキシ樹脂、ビスフェノールＦ型エポキシ樹脂、ビスフェノールＳ型エポキシ樹脂、テトラブロモビスフェノールＡ型エポキシ樹脂、フェノールノボラック型エポキシ樹脂、クレゾールノボラック型エポキシ樹脂、ビスフェノキシフルオレンジグリシジルエーテル、ビスフェノキシフルオレンエタノールジグリシジルエーテル、水添ビスフェノールＡ型エポキシ樹脂、水添ビスフェノールＦ型エポキシ樹脂、シクロヘキサンジメタノールジグリシジルエーテル、トリシクロデカンジメタノールジグリシジルエーテル等のエポキシ樹脂に、（メタ）アクリル酸、（メタ）アクリル酸ダイマー、カプロラクトン変性（メタ）アクリル酸等の不飽和一塩基酸類を反応させて得られるエポキシ（メタ）アクリレート類等が挙げられる。
【００３７】
これらエポキシ（メタ）アクリレートの中でも、得られる組成物の硬化後の耐熱性を向上できることから、ビスフェノ−ルＡジグリシジルエ−テル、ビスフェノ−ルＦジグリシジルエ−テル、ビスフェノ−ルＡエチレンオキサイド付加ジグリシジルエ−テル、ビスフェノ−ルＡプロピレンオキサイド付加ジグリシジルエ−テル等の多官能エポキシ化合物の（メタ）アクリル酸付加体であるビスフェノール型エポキシ（メタ）アクリレート化合物類、ビスフェノールＡ型エポキシ（メタ）アクリレート、ビスフェノールＦ型エポキシ（メタ）アクリレート、ビスフェノールＳ型エポキシ（メタ）アクリレート、テトラブロモビスフェノールＡ型エポキシ（メタ）アクリレート、水添ビスフェノールＡ型エポキシ（メタ）アクリレート、水添ビスフェノールＦ型エポキシ（メタ）アクリレート等のビスフェノール型エポキシ（メタ）アクリレート類が好適であり、その中でも、粘度と耐熱性のバランスに優れることから、ビスフェノールＡ型エポキシ（メタ）アクリレート及びビスフェノールＦ型エポキシ（メタ）アクリレートがさらに好ましく、ビスフェノールＡグリシジルエーテル（メタ）アクリレートが特に好ましい。
【００３８】
また、下記式１−２で表されるビスフェノール型エポキシ（メタ）アクリレートが特に好ましい。
【化６】
2009173888.tif 000007
（但し、Ｒ１、Ｒ２は水素又はメチル基を表し、ｎは１から１２の整数を表す。）
【００３９】
また、得られる組成物の重合に伴う体積収縮率を低くする点においては、重量平均分子量４００〜４０００の範囲にあることが好ましく、上記一般式１−２においては、ｎ＝１〜１２の範囲が好ましい。
【００４０】
ビスフェノール型エポキシ（メタ）アクリレートの重量平均分子量が４０００を超えると組成物の粘度が極端に高くなり、加工性が低下する傾向にある。よって、本発明では、ビスフェノール型エポキシ（メタ）アクリレートを使用する場合、重量平均分子量が４００〜４０００のものを使用することがより好ましい。これらエポキシ（メタ）アクリレートは所望により１種もしくは２種以上を混合して使用することができる。
【００４１】
なお、上記（５）エポキシアクリレートオリゴマーも、必要に応じて配合するものであり、配合すれば、耐熱変形性、耐熱分解牲、２次加工性、コスト向上の効果を得ることができる。
【００４２】
上記（６）光重合開始剤としては、例えば、ベンゾフェノン、４，４−ビス（ジエチルアミノ）ベンゾフェノン、２，４，６−トリメチルベンゾフェン、メチルオルトベンゾイルベンゾエイト、４−フェニルベンゾフェノン、ｔ−ブチルアントラキノン、２−エチルアントラキノン、ジエトキシアセトフェノン、２−ヒドロキシ−２−メチル−１−フェニルプロパン−１−オン、２-ヒロドキシ-１-[４-[４-(２-ヒドロキシ-２-メチル-プロピオニル)-ベンジル]フェニル]-２-メチル-プロパン-１-オン、ベンジルジメチルケタール、１−ヒドロキシシクロヘキシル−フェニルケトン、ベンゾインメチルエーテル、ベンゾインエチルエーテル、ベンゾインイソプロピルエーテル、ベンゾインイソブチルエーテル、２−メチル−〔４−（メチルチオ）フェニル〕−２−モルホリノ−１−プロパノン、２−ベンジル−２−ジメチルアミノ−１−（４−モルホリノフェニル）−ブタノン−１、ジエチルチオキサントン、イソプロピルチオキサントン、２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド、メチルベンゾイルホルメート等を例示することができる。これらは１種を単独で又は２種以上を併用して用いることができる。これらの中でもラジカル発生後の分解物が揮発性成分とならないアセトフェノン誘導体、具体的には２-ヒロドキシ-１-[４-[４-(２-ヒドロキシ-２-メチル-プロピオニル)-ベンジル]フェニル]-２-メチル-プロパン-１-オン等や、ラジカル発生後も分解物を発生しないベンゾフェノン誘導体等が透明性、耐久性の面で好適である。光開始剤の量は、組成物の硬化性等に応じて適宜調整されるが、典型的には本発明の活性エネルギー線硬化性樹脂組成物１００重量部に対して、１〜１０重量部である。
【００４３】
（ハードコート層）
上記ハードコート層は、アクリレート系モノマー、オリゴマー、ポリマー又はそれらの混合物を含む活性エネルギー線硬化性樹脂組成物からなり、紫外線、電子線等の活性エネルギー線により硬化して形成されるものである。
【００４４】
活性エネルギー線硬化性ハードコート剤としては、特に制限されるものではなく、例えば、シリコーン系ハードコート剤や、フッ素系ハードコート剤を挙げることができる。これらの中でも、特に（１）側鎖に少なくとも１つの（メタ）アクリロイルオキシ基及び下記式２で表わされる構造を含む重合体５〜１０質量部、（２）分子内に少なくとも１つの（メタ）アクリロイルオキシ基と、フルオロアルキレンオキサイド基とを有する重合体５〜１０質量部、（３）分子内に少なくとも３つの（メタ）アクリロイル基を含有するモノマー３０〜６０質量部、（４）分子内に１つの（メタ）アクリロイル基及び環構造を有するモノマー０〜２０質量部、（５）光重合開始剤０．１〜１０質量部を含有してなる組成物を用いるのが好ましい。
【化７】
2009173888.tif 000008
（但し、ｎは５〜１００の整数を表す。）
【００４５】
上記（５）光重合開始剤としては、フィルム層と同様のものを挙げることができる。
【００４６】
（粘着材層）
上記粘着材層は、（メタ）アクリレート系モノマー、オリゴマー、ポリマー又はそれらの混合物を含む活性エネルギー線硬化性樹脂組成物からなり、紫外線、電子線等の活性エネルギー線により硬化して形成されるものである。
これら（メタ）アクリレート系モノマー、オリゴマー、ポリマー又はそれらの混合物を含む活性エネルギー線硬化性樹脂組成物の中でも、ウレタン（メタ）アクリレートを主剤として、（メタ）アクリレートモノマー等の反応性希釈剤などを含有することで、積層シートとした際に、２５℃における貯蔵弾性率が１０００ＭＰａ以上であり、かつ８０℃における貯蔵弾性率が１００ＭＰa以下とすることが好ましい。貯蔵弾性率をこの範囲内とすることが重要であり、この範囲内とするには活性エネルギー線硬化性樹脂組成物の配合を調整すれば良いが、中でも、（１）ウレタン（メタ）アクリレート５０〜９０質量部、（２）分子内に１つの（メタ）アクリロイル基及び炭素数４以上の脂肪族構造を有する化合物１０〜５０質量部、及び（３）光重合開始剤１〜１０質量部を含有してなる組成物を用いるのが好ましい。
【００４７】
粘着材層に用いられる上記（１）ウレタン（メタ）アクリレートとしては、未硬化時の塗工適性と硬化物の粘着特性を両立させた構造が好ましく、ポリオールとイソシアネートを縮合させた構造に、水酸基含有アクリレートを１分子中１ないし２当量結合させて得られるウレタン（メタ）アクリレート、例えば下記式３で示されるウレタン（メタ）アクリレートを挙げることができる。
【化８】
2009173888.tif 000009
（但し、式中、Ｒ１は炭素数４以上のアルキル基、Ｒ２は脂肪族イソシアネート化合物残基、Ｒ３は分子量３００以上のポリオール残基、Ｒ４は水素又は炭素数４以上のアルキルアクリレート基を表わす。）
【００４８】
式中Ｒ２はイソシアネート残基を表わしており、具体例としては、トリレンジイソシアネート、４，４−ジフェニルメタンジイソシアネート等の芳香族系のジイソシアネートの他、ヘキサメチレンジイソシアネート、イソホロンジイソシアネート、ビス（４−イソシアナトシクロヘキシル）メタン、１，２−水添キシリレンジイソシアネート、１，４−水添キシリレンジイソシアネート、水添テトラメチルキシリレンジイソシアネート、ノルボルナンジイソシアネート等の脂肪族系のジイソシアネートが挙げられる。これらの中でも脂肪族のイソシアネート化合物が好ましく、中でもイソホロンジイソシアネート及びイソホロンジイソシアネートの多量体が光線透過率、耐熱分解性の面で優れているためより好ましい。
【００４９】
式中Ｒ３はポリオール残基を表わしており、硬化物の柔軟性やタックを付与させる為、及び硬化前の化合物粘度が高く成りすぎない為に極性の低い構造が好ましく、具体的には分子量３００以上の高分子量脂肪族ポリオールが好ましく、ポリイソブチレンポリオールやポリブタジエンポリオール等を例示することができる。式中のＲ４は水素又は水酸基含有アクリレートの残鎖である。水酸基含有アクリレートは特に限定されないが、アルコール残鎖が炭素数４〜２０のアルキルアルコールであるアクリレート化合物が好ましい。
【００５０】
上記ウレタン（メタ）アクリレートの中でも、好ましくは分子量１００００〜２０００００、より好ましくは分子量１５０００〜１０００００のウレタン（メタ）アクリレートが好ましい。この範囲とすることによって、硬化物の架橋密度が高くならず、粘着剤としてのタックや柔軟性に優れ、かつ製膜性に優れる。
【００５１】
上記（２）分子内に１つの（メタ）アクリロイル基及び炭素数４以上の脂肪族構造を有する化合物としては、例えば、ブチルアクリレート、２−エチルヘキシルアクリレート、ステアリルアクリレート、ラウリルアクリレート、オクチルアクリレート、イソオクチルアクリレート、デシルアクリレート、イソデシルアクリレート、カプロラクトンアクリレート、ノニルアクリレート、ノニルフェノキシエチレングリコールアクリレート等の脂肪構造を有するアクリレート化合物もしくはその誘導体が挙げられる。
【００５２】
上記（３）光重合開始剤としては、フィルム層と同様のものを挙げることができる。
【００５３】
各層を構成する活性エネルギー線硬化性樹脂組成物として上記以外の成分としては、他の光硬化性のオリゴマー・モノマーや、増感剤、架橋剤、紫外線吸収剤、重合禁止剤、充填材、熱可塑性樹脂・染料・顔料等の着色剤等が硬化や透明性、耐熱性等の物性に効果的かつ支障とならない範囲で添加できる。
【００５４】
本発明の積層シートの製造方法としては、特に制限されるものではなく、例えば、連続して定速駆動する工程用離型フィルム・ベルト・ロール上に十分混合分散した活性エネルギー線硬化性樹脂組成物よりなる粘着材層成分を定量供給して表面張力や加熱、加圧効果によりフィルム状に賦形し、活性エネルギー線を照射して半硬化させ、粘着材層を形成し、その上に続けて、フィルム層、及びハードコート層を同様にして順に製膜し、積層することで製造することができる。
【００５５】
本発明の各層を構成する活性エネルギー線硬化性樹脂組成物の定量供給にあたっては、グラビアコーティング、ロールコーティング、ロッドコーティング、ナイフコーティング、ブレードコーティング、スクリーンコーティング、ダイコーティング、カーテンフローコーティング等を用いることができる。これらのなかから本発明の組成物をシート化する際の該シートの厚さなどに応じて適当な方式を選択すればよい。本発明では、厚さ７０〜２００μｍの積層シートを得ることを目的としており、これらの厚さはコーティング加工で得るシートの厚さとしては厚い領域にあり、厚さ精度、加工の手間、外観などを考慮すると、特にダイコーティング方式で、組成物を硬化成分が実質１００％の無溶剤系とした組み合わせが好ましい。ここで実質１００％は組成物処方上溶剤や揮発成分を使用しないか、もしくは所定の条件で除去した内容で溶剤残留や光開始剤残さは実性能上への弊害の低さから無視できるものとする。組成物の無溶剤化による粘度の上昇に伴うコーティング加工性への影響に対しては組成物での材料選択や加熱により調整できる。
【００５６】
工程用離型フィルムとしてはポリエチレンフィルム、２軸延伸ポリプロピレンフィルム、ポリ４メチルペンテン−１フィルム、２軸延伸ポリエチレンテレフタレートフィルム、２軸延伸ポリエチレンナフタレートフィルム、フッ素樹脂フィルム等の離型性、寸法安定性、平滑性に優れたフィルムが利用でき、好ましくは光学用の平滑性に優れた２軸延伸ポリエチレンテレフタレートフィルムで、より好ましくはさらにシリコーンコーティングで離型処理された光学用の平滑性に優れた２軸延伸ポリエチレンテレフタレートフィルムである。離型性の程度は組成物を硬化させた後の離型性の他、コーティングした時のフィルム形態のぬれ安定性、密着性とのバランスで調整される。また離型フィルムの厚さとしては主に本発明の組成物をコーティングする時の安定性、硬化後の硬化収縮による反り抑制、硬化に関わる活性エネルギー線透過性、離型フィルムコストのバランスで調整され、実用的には５０〜２５０μｍである。
【００５７】
工程用離型ベルトはステンレスや表面メッキ加工鋼など平滑性、寸法安定性に優れたシート材をシームレスに継いで２本以上のロールに掛けてロールの駆動により連続定速加工に利用する。表面をさらにフッ素樹脂やセラミック等でコーティングして高離型化することもできる。工程用離型ロールは表面メッキ加工鋼にさらにフッ素樹脂やセラミック等でコーティングして離型化される。これらはシート化にあたり片面のみ接触した状態で組成物を賦形してもう片面は大気接触状態で加工することもできるし、種々の組み合わせで両面工程用離型材を接触させて加工することもできる。ただし、活性エネルギー線として紫外線を応用した場合には、その低透過性の制約により片面は少なくとも大気もしくは（透明プラスチック）フィルムが必須であり、エネルギー線の照射は大気もしくは（透明プラスチック）フィルム側に限定される。
【００５８】
工程用離型フィルムを用いない場合は単独の積層シートが得られるので、そのままロール状に巻き取り断裁して枚葉化するなどの形態で、光学機能調整用フィルム化等具体的な用途に供することになる。一方、工程用離型フィルムを用いた場合にはそれと積層シートとの離型フィルム付積層シートとして得られるので、硬化後に工程用離型フィルムを剥離して首記同様の対応ができるほか、剥離せずにそのまま積層された形態で具体的な用途に供し工程用離型フィルムを保護フィルムないし具体的な用途での工程用離型フィルムとした内容も本主旨の範囲である。
【００５９】
各化合物原料の混合物に照射して硬化させるための活性エネルギー線としては、特に制約なく、工業的に利用できるものが応用でき、紫外線、電子線、γ線、Ｘ線等が挙げられるが、透過厚さ、エネルギー、設備コスト、光開始剤や増感剤等添加剤のコスト・品質への負荷等総合的に判断すると特に紫外線が利用しやすい。紫外線源としては低圧水銀ランプ、高圧水銀ランプ、キセノンランプ等の紫外線ランプをはじめ、各種発光特性のものが特に制限なく利用でき、フィルム厚さや硬化状況等に応じて適宜調整ができる。また、エネルギーに関しても同様に調整することができ、照度として概ね０．１〜５Ｊ／ｃｍ2である。さらに照射効率を向上するために照射雰囲気を窒素等の不活性ガスとたり、成形した組成物を加温したりしながら照射することも可能である。
【００６０】
本発明の光記録媒体は、例えば、表面にピット、グルーブ等の凹凸パターンが形成されて信号記録面とされているディスク基板上に保護膜を兼ねた光透過層を設け、この光透過層側からレーザー光を照射して情報の記録、再生を行うようにした光ディスクであって、該光透過層として上記の本発明の積層シートが用いられる。ディスク基板上に光透過層を形成するには、例えば、ディスク基板上に形成された記録膜（信号記録面）の表面に、本発明の積層シートの粘着材層面を貼着した後、該積層シートに対して活性エネルギー線を照射し、硬化させればよい。
【００６１】
この場合、光信号の劣化を防止するには積層シートの光透過率は高ければ高いほどよく、３８０〜８００ｎｍの範囲の波長域の光の透過率は８８％以上であり、特に４００〜４１０ｎｍの範囲の波長域の光の透過率は９０％以上であることが好ましい。本発明の光記録媒体に対して適用される光信号の波長は特に限定されないが、一般に光ディスクの読み取りや書き込みに使用されている波長３８０〜８００ｎｍの範囲のレーザー光であってよく、特に光ディスクの記録容量を高密度にできる４００ｎｍ前後の青紫色レーザー光であれば、上記のようにこの波長域の透過率が９０％以上もあることから、極めて好ましい。
【実施例】
【００６２】
＜製造例１＞
（ハードコート層成分の合成）
［（１）側鎖にシリコーン及びメタクリロイル基を含有するポリマーＡの合成］
攪拌機、温度計、コンデンサー、及び窒素ガス導入口を備えた反応器に、トルエン５００重量部、エチルアクリレート３００重量部及び２−ヒドロキシエチルアクリレート３００質量部を入れて、窒素雰囲気下にて８０℃まで昇温させた。そこへ、片末端にメタクリロイル基を含有するシリコーンオイル（Ｘ−２２−１７４ＤＸ：信越シリコーン製）１８０重量部と重合触媒のアゾビスイソブチロニトリル１０部の混合物を３０分かけて滴下した。前記熱媒で過熱を防止しつつ２時間重合処理した後、イソシアネートアクリレート（カレンズＭＯＩ：昭和電工製）２２０重量部及び重合触媒のジブチル錫ジラウレート１重量部の混合物を滴下しつつ２時間重合処理し、重量平均分子量２万（ゲルパーミェーションクロマトグラフィーによるポリスチレン換算）のシリコーン構造及びメタクリロイル基を側鎖にもつアクリル共重合体を得た。
【００６３】
＜製造例２＞
［（２）フルオロアルキレンオキサイド側鎖前駆体  Ｂ−１の合成］
末端にアルコール基をもつフルオロエトキシ−フルオロメトキシエーテル化合物（分子量１５００）３００重量部とイソホロンジイソシアネート４５重量部をトルエン中８０℃に昇温しながら反応させ、末端にイソシアネート基を一つもつフルオロアルキレンオキサイド化合物を得た（Ｂ−１）。
【００６４】
＜製造例３＞
［（２）’側鎖にフルオロアルキレンオキサイド及びメタクリロイル基を含有するポリマーＢの合成］
製造例１と同様の手法にて、エチルアクリレート３８０重量部及び２−ヒドロキシエチルアクリレート２００質量部を重合触媒のアゾビスイソブチロニトリル５部を用いてトルエン中８０℃２時間重合反応させ、その後イソシアネートアクリレート（カレンズＭＯＩ：昭和電工製）２５０重量部、前述で得たフルオロアルキレンオキサイド化合物（Ｂ−１）１７０ｇ及び重合触媒のジブチル錫ジラウレート１重量部の混合物を滴下しつつ２時間重合処理し、重量平均分子量２万（ゲルパーミェーションクロマトグラフィーによるポリスチレン換算）のフルオロアルキレンオキサイド構造及びメタクリロイル基を側鎖にもつアクリル共重合体を得た。
【００６５】
（ハードコート層の硬化性樹脂組成物の調製）
ペンタエリスリトールテトラアクリレート５０質量％、エトキシフェニルアクリレート２０質量％、テトラヒドロフルフリルアクリレート１０質量％、製造例１で得たシリコーン含有共重合体８質量％、製造例３で得たフルオロアルキレンオキサイド含有共重合体８質量％、及びビスアシルフォスフィンオキサイド４質量％を、混合溶解し、ハードコート層の硬化性樹脂組成物を得た。
【００６６】
（フィルム層の硬化性樹脂組成物の調製）
ウレタン（メタ）アクリレートとして、下記式１に示したウレタン（メタ）アクリレート（イソホロンジイソシアネートとテトラメチレングリコールをウレタン縮合させた末端に４−ヒドロキシブチルアクリレートを付加して得たウレタン（メタ）アクリレート（重量平均分子；１０００〜４０００）３８質量％、エチレンオキサイド（４モル）変性ビスフェノールＡジアクリレート３０質量％、２−ヒドロキシ−３−フェノキシプロピルアクリレート２０質量％、イソボニルアクリレート１０質量％、及び２−ヒドロキシ−１−｛４−［４−（ヒドロキシ−２−メチル−プロピオニル）ベンジル］フェニル｝−２−メチル−プロパン−１−オン２質量％を、混合溶解し、フィルム層の硬化性樹脂組成物を得た。
【化９】
2009173888.tif 000010
【００６７】
（粘着材層の硬化性樹脂組成物の調製）
ウレタン（メタ）アクリレートとして、下記式３に示したウレタン（メタ）アクリレート（ビス（４−イソシアナトシクロヘキシル）メタンとポリイソブチレンジオールをウレタン縮合させた末端に４−ヒドロキシブチルアクリレートを付加して得たウレタン（メタ）アクリレート（重量平均分子；１５０００））７０質量％、イソデシルアクリレート２０質量％、イソボニルアクリレート６質量％、トリメチルベンゾフェノン４質量％を、混合溶解し、粘着材層の硬化性樹脂組成物を得た。
【化１０】
2009173888.tif 000011
（式中、Ｒ１はテトラアルキル鎖、Ｒ２はビス（４−イソシアナトシクロヘキシル）メタン）の残鎖、Ｒ３はポリイソブチレンポリオール残鎖、Ｒ４は水素又は４−ヒドロキシブチルアクリレート残鎖を表わす。）
【００６８】
＜実施例１＞
離型性を有した厚さ７５μｍの平滑なポリエチレンテレフタレートフィルムに、上記粘着材層の硬化性樹脂組成物をダイコータにて厚さ２０μｍにて塗工し、高圧水銀ランプにて活性エネルギー線を照射強度１００ｍＷ／ｃｍ２、積算光量６００ｍＪ照射して粘着材層を半硬化させた。さらにその上にダイコータにてフィルム層の硬化性樹脂組成物を厚さ７７μｍにて製膜した後、高圧水銀ランプにて照射強度２００ｍＷ／ｃｍ２、積算光量６００ｍＪとなるように活性エネルギー線を照射した後、ハードコート層の硬化性樹脂組成物をフィルム層の上にグラビアコータにて２μｍ厚に塗工して、メタルハライドランプにて活性エネルギー線を照射強度２００ｍＷ／ｃｍ２、積算照射量４００ｍＪ／ｃｍ２となるように照射し、積層シート１を得た。
【００６９】
＜実施例２＞
実施例１と同様にして２０μｍの粘着材層を設けた後、半硬化させた該粘着材層の上に２層ダイにてフィルム層／ハードコート層の２層を、厚み７７μｍ／３μｍハードコート層が上になるように塗工し、高圧水銀ランプにて積算光量６００ｍＪとなるように活性エネルギー線を照射して積層シート２を得た。
【００７０】
＜比較例１＞
離型性を有した平滑なポリエチレンテレフタレートフィルムに、上記粘着材層の硬化性樹脂組成物をダイコータにて厚さ２０μｍにて塗工し、未硬化の粘着材層の上に２層ダイにてフィルム層／ハードコート層を、厚み７５μｍ／５μｍとなるように塗工し、高圧水銀ランプにて積算光量１０００ｍＪ／ｃｍ２となるように活性エネルギー線を照射して積層シート３を得た。
【００７１】
＜比較例２＞
粘着剤組成物／フィルム層組成物／ハードコート組成物の厚み比が２０μｍ／３０μｍ／５μｍである以外は実施例１と同様にして積層シート４を得た。
【００７２】
＜比較例３＞
ハードコート層を設けないこと以外は実施例１と同様にして積層シート５を得た。
【００７３】
＜動的粘弾性＞
得られた積層シート１〜５について、アイティ計測制御社製“ＤＶＡ−２００”を用いて、１０Ｈｚ、３℃／分の速度で−５０℃から１５０℃まで昇温させ、２５℃、８０℃における貯蔵弾性率を計測した。結果は表１に記す。
【００７４】
＜シート加工性評価＞
得られた積層シートの工程用基材を剥がしてトムソン刃による裁断加工を１０枚行い、裁断時の状況に応じて以下の評価を行った。
○：全てきれいに問題なく切断された
×：切断面に細かい亀裂が入るものが見られた
【００７５】
＜硬化物層を有する光ディスクの作製及び評価＞
ディスク状に成形された１．１ｍｍ厚のポリカーボネート上にＡｇ反射膜、ＺｎＳ−ＳｉＯ２誘電体層、Ｓｂ・Ｔｅ系相変化記録膜、ＺｎＳ−ＳｉＯ２誘電体層の順に無機層が積層された基板上に、上記積層シート１〜５の７５μｍ行程用離型フィルムを剥離して基板の無機層積層側に貼り合わせ、ディスクサンプル１〜５を作製し、以下の評価を行った。
【００７６】
＜表面性能評価＞
（鉛筆硬度）
得られたディスクサンプルについて積層シート側表面の鉛筆硬度を測定し、ＨＢ以上を○、Ｂ以下を×と判定した。
【００７７】
（耐擦傷性）
得られたディスクサンプル状に＃００００のスチールウールを加重２５０ｇにて１０往復させ、傷付かないものを○、傷のついたものを×と判定した。
【００７８】
＜耐久性評価＞
（耐腐食試験）
上記ディスクサンプルを温度８０℃、湿度８５％ＲＨの恒温恒湿槽にて２００時間静置した後、ディスクサンプルの外観を目視で判断し、以下の判定を行った。
○：蒸着層の腐食、保護膜の剥離等はみられなかった。
×：ディスクと粘着層界面に発泡・剥離もしくは腐食が見られた。
【００７９】
＜反り耐久性試験＞
得られた光ディスクを８０℃８５％相対湿度下で５００時間置いた後の反りについて次の判定を行った。
○：初期反り角と８０℃８５％相対湿度下で５００時間後の反り角の差が０．４°未満。
×：初期反り角と８０℃８５％相対湿度下で５００時間後の反り角の差が０．４°以上。
【００８０】
＜ヒートショック試験＞
得られた光ディスクを２５℃から５５℃の温度環境下に急変させた時の反り変化量について次の判定を行った。
○：２５℃温度環境下における反り角と５５℃に環境急変させたときの反り角の差が０．６°未満
×：２５℃温度環境下における反り角と５５℃に環境急変させたときの反り角の差が０．６°以上
【００８１】
（総合評価）
フィルム加工性、表面性能及び耐久性評価の全ての試験について○の評価を得た場合を総合評価○とし、一つでも×の評価がある場合を総合評価×とした。
【００８２】
【表１】
2009173888.tif 000012